表面10a、10bを有する軸受構成要素10において、前記表面10a、10bの少なくとも一部18が誘導加熱によって表面硬化されており、それによって前記軸受構成要素10の前記表面10a、10bを通る断面が、前記表面10a、10bでは硬度Hsurfaceを示し、前記軸受構成要素10の非硬化コア10cでは硬度Hcoreを示し、前記断面の硬度プロファイルが、硬度が前記表面10a、10bでの前記硬度Hsurfaceにほぼ等しい第1の領域24と、硬度が前記軸受構成要素10の前記非硬化コア10c硬度での前記硬度Hcoreにほぼ等しい第3の領域26と、前記第1の領域と前記第3の領域26との間の第2の領域25と、を示し、前記第1の領域における前記硬度プロファイルが、平均硬度Y1を有し、前記第3の領域における前記硬度プロファイルが、平均硬度Y3を有し、それによって前記第2の領域25における点と点との間、但し0<k<2であるが、前記点間で前記硬度プロファイルに線を引いた場合、前記線に沿って求めた前記軸受構成要素の前記第2の領域25における硬度が、1mm当たりHRC50未満ずつ低減することを特徴とする軸受構成要素10。前記線に沿って求めた前記軸受構成要素の前記第2の領域25における前記硬度が、1mm当たりHRC30未満、HRC25未満、HRC20未満、またはHRC15未満ずつ低減することを特徴とする請求項1に記載の軸受構成要素10。前記表面10a、10b、12a、12bでの前記硬度Hsurfaceが、HRC55~75の間、好ましくはHRC58~63の間であることを特徴とする請求項1または2に記載の軸受構成要素10。前記軸受構成要素10の前記非硬化コア10cでの前記硬度Hcoreが、HRC15~30の間であることを特徴とする請求項1から3のいずれか一項に記載の軸受構成要素10。前記第1の領域24が、前記表面10a、10b、12a、12bから、前記表面10a、10b、12a、12b下深さ6mm、好ましくは前記表面10a、10b、12a、12b下深さ1~4mmまで延在することを特徴とする請求項1から4のいずれか一項に記載の軸受構成要素10。内輪、外輪、または転動体のいずれかであることを特徴とする請求項1から5のいずれか一項に記載の軸受構成要素10。転動体軸受、ころ軸受、平軸受、ブッシュ、ジャーナル軸受、またはスリーブ軸受の少なくとも一部を構成することを特徴とする請求項1から6のいずれか一項に記載の軸受構成要素10。軸受構成要素10の表面10a、10b、12a、12bの少なくとも一部18を表面10a、10b、12a、12b硬化させる方法において、電磁誘導コイル14を用いた誘導加熱によって、前記表面10a、10b、12a、12bの前記少なくとも一部18をフェライト/オーステナイト変態温度以上まで加熱する工程と、前記表面10a、10b、12a、12b下で十分な熱伝導が可能となり、その結果、前記少なくとも一部18が十分オーステナイト化するように、前記表面の前記少なくとも一部18を前記温度で維持する工程と、前記軸受構成要素10の前記表面10a、10b、12a、12bを通る断面が、前記表面10a、10bでは硬度Hsurfaceを示し、前記軸受構成要素10の非硬化コア10cでは硬度Hcoreを示すように、前記表面10a、10b、12a、12bの前記少なくとも一部18を直ちに焼入れする工程と、を含み、前記断面の硬度プロファイルが、硬度が前記表面10a、10bでの前記硬度Hsurfaceにほぼ等しい第1の領域24と、硬度が前記軸受構成要素10の前記非硬化コア10cでの前記硬度Hcoreにほぼ等しい第3の領域26と、前記第1の領域と前記第3の領域26との間の第2の領域25と、を示し、前記第1の領域における前記硬度プロファイルが、平均硬度Y1を有し、前記第3の領域における前記硬度プロファイルが、平均硬度Y3を有し、それによって前記第2の領域25における点と点との間、但し0<k<2であるが、前記点間で前記硬度プロファイルに線を引いた場合、前記線に沿って求めた前記軸受構成要素の前記第2の領域25における硬度が、1mm当たりHRC50未満ずつ低減することを特徴とする方法。前記線に沿って求めた前記軸受構成要素の前記第2の領域25における前記硬度が、1mm当たりHRC30未満、HRC25未満、HRC20未満、またはHRC15未満ずつ低減することを特徴とする請求項8に記載の方法。前記内面の前記少なくとも一部18を前記温度で少なくとも10秒、20秒、30秒、40秒、50秒、60秒、または70秒以上の間維持する工程を含むことを特徴とする請求項8または9に記載の方法。前記断面の硬度プロファイル22が、硬度が前記表面10a、10b、12a、12bでの前記硬度Hsurfaceにほぼ等しい第1の領域24と、硬度が前記軸受構成要素10の前記非硬化コア10cでの前記硬度Hcoreにほぼ等しい第3の領域26と、前記第1の領域と前記第3の領域26との間の第2の領域25であって、前記硬度プロファイルが、前記第1の領域における前記硬度と前記第3の領域26における前記硬度との間で滑らかな移行を示す第2の領域と、を示すことを特徴とする請求項8から10のいずれか一項に記載の方法。前記第1の領域24が、前記表面10a、10b、12a、12bから、前記表面10a、10b、12a、12b下深さ6mm、好ましくは前記表面10a、10b、12a、12b下深さ1~4mmまで延在することを特徴とする請求項11に記載の方法。前記軸受構成要素10が、内輪、外輪、または転動体のいずれかであることを特徴とする請求項8から12のいずれか一項に記載の方法。前記軸受構成要素が、転動体軸受、ころ軸受、平軸受、ブッシュ、ジャーナル軸受、またはスリーブ軸受の少なくとも一部を構成することを特徴とする請求項8から13のいずれか一項に記載の方法。本発明の目的は、心部までは焼入れしていないnonthroughhardened改良型軸受構成要素を提供することである。この目的は、平坦または非平坦表面、すなわち内面または外面を有し、その少なくとも一部が誘導加熱によって表面硬化されている軸受構成要素によって達成される。すなわち、その表面は、電磁誘導コイルを用いて高周波焼入れし、その後、焼入れ装置を用いて焼入れすることによって作られたマルテンサイト微細組織を備える。軸受構成要素のこの表面を通る長手方向または横方向断面は、表面では硬度Hsurfaceを示し、軸受構成要素の非硬化コアすなわち、軸受構成要素の硬化していないベース金属では硬度Hcoreを示す。この断面の硬度プロファイル例えば、ビッカース硬度試験、または他の適切な任意の方法を用いて測定は、硬度が前記表面での硬度Hsurfaceにほぼ等しい第1の領域と、硬度が軸受構成要素の非硬化コアでの硬度Hcoreにほぼ等しい第3の領域と、前記第1の領域と第3の領域との間の第2の領域と、を示している。第1の領域における硬度プロファイルは、平均硬度Y1を有し、第3の領域における硬度プロファイルは、平均硬度Y3を有する。第2の領域における点と点との間、但し0<k<2、かつkは実数であるが、これらの点間で硬度プロファイルに線を引いた場合、この線に沿って求めた軸受構成要素の第2の領域における硬度は、1mm当たりHRC50未満ずつ低減する。心部までは焼入れしていない前記軸受構成要素の表面の少なくとも一部は、表面硬度の増大、耐摩耗性の増大、および/または疲労および引張強度の増大を示すことになる。さらに、軸受構成要素を作製するために使用する高周波焼入れ熱処理は、浸炭熱処理よりもエネルギー効率が高く、かつ費用効果が高く、また、サイクル時間がより短く、歪み制御性が浸炭熱処理よりも優れている。さらに、内面の少なくとも一部の硬度、微細組織、および残留応力などの特性は、特定の用途に合わせて所望のように調整することができる。本発明の一実施形態によれば、kは1である。本発明の一実施形態によれば、kは、0.1、0.2、0.3、0.4、0.5、0.6、0.7、0.8、0.9、1.1、1.2、1.3、1.4、1.5、1.6、1.7、1.8、または1.9である。本発明の一実施形態によれば、前記線に沿って求めた軸受構成要素の第2の領域における硬度は、1mm当たりHRC30未満、HRC25未満、HRC20未満、またはHRC15未満ずつ低減する。本発明の別の実施形態によれば、表面での硬度Hsurfaceは、ロックウェルスケールでHRC55~75の間、好ましくはHRC58~63の間である。本発明のさらなる実施形態によれば、軸受構成要素の非硬化コアでの硬度Hcoreは、HRC15~30の間である。本発明の別の実施形態によれば、第1の領域は、表面から表面下深さ6mm、好ましくは表面下深さ1~4mmまで延在し、すなわち、硬度が増した材料の容積は、表面下深さ約0.5~6mm、好ましくは表面下深さ1~2mmまで延在することができる。本発明の一実施形態によれば、軸受構成要素は、軸受構成要素と別の構成要素、例えば、第2の構成要素との間の相対的な動きを可能とする接触面を有する。本発明の一実施形態によれば、接触面は、硬化した少なくとも一部を備える。本発明の一実施形態によれば、この少なくとも一部は、本質的に接触面に相当する。本発明の一実施形態によれば、接触面は、レースウェイ、滑り面、またはガイドフランジもしくは類似物の少なくとも一部のいずれかを構成することができる。本発明の一実施形態によれば、軸受構成要素は、内輪とすることができる。本発明の別の実施形態によれば、軸受構成要素は、外輪とすることができる。本発明の一実施形態によれば、軸受構成要素は、転動体、例えばころまたは玉とすることができる。さらなる実施形態によれば、ころは、球形、円筒形、テーパ形、円錐形、または円環形とすることができる。軸受構成要素は、例えば、高い耐摩耗性、および/または高い疲労および引張強度が求められる自動車、航空宇宙産業、鉱業、風力、海洋、金属製造、および他の機械用途に使用することができる。軸受構成要素は、例えば、ころ、平軸受、ブッシュ、ジャーナル軸受、スリーブ軸受、旋回軸受、または玉軸受もしくはころ軸受などの転動体軸受の少なくとも一部とすることができる。本発明のさらなる実施形態によれば、転がり軸受は、円筒ころ軸受、球面ころ軸受、円環ころ軸受、テーパころ軸受、円錐ころ軸受、または針状ころ軸受のいずれかとすることができる。本発明のさらなる実施形態によれば、軸受構成要素は、炭素含有量が0.40~1.10に等しい炭素鋼もしくは合金鋼、好ましくは高炭素クロム鋼を含むか、または炭素鋼もしくは合金鋼、好ましくは高炭素クロム鋼からなる。例えば、軸受構成要素は、50CrMo4鋼、100Cr6鋼、またはSAE1070鋼を含む、あるいは、50CrMo4鋼、100Cr6鋼、またはSAE1070鋼からなる。本発明はまた、軸受構成要素の表面の少なくとも一部を表面硬化させる方法に関する。前記方法は、電磁誘導コイルを用いた誘導加熱によって、表面の少なくとも一部をフェライト/オーステナイト変態温度以上まで加熱する工程と、表面下で十分な熱伝導が可能となり、その結果少なくとも一部が十分オーステナイト化するように、内面の少なくとも一部をその温度で維持する工程と、軸受構成要素のその表面を通る断面が、表面では硬度Hsurfaceを示し、軸受構成要素の非硬化コアすなわち、軸受構成要素の硬化していないベース金属では硬度Hcoreを示すように、表面の少なくとも一部を直ちに焼入れする工程と、を含む。この断面の硬度プロファイル例えば、ビッカース硬度試験を用いて測定は、硬度が前記表面での硬度Hsurfaceにほぼ等しい第1の領域と、硬度が軸受構成要素の非硬化コアでの硬度Hcoreにほぼ等しい第3の領域と、前記第1の領域と第3の領域との間の第2の領域と、を示している。第1の領域における硬度プロファイルは、平均硬度Y1を有し、第3の領域における硬度プロファイルは、平均硬度Y3を有する。第2の領域における点と点との間、但し0<k<2、かつkは実数であるが、これらの点間で硬度プロファイルに線を引いた場合、この線に沿って求めた軸受構成要素の第2の領域における硬度は、1mm当たりHRC50未満ずつ低減する。軸受構成要素を急速に加熱し、かつ/または次に熱を構成要素全体に拡散させる一般的な高周波焼入れでは、均質でないオーステナイトが形成される。本発明による方法では、熱は、10秒、20秒、30秒、40秒、50秒、60秒、または70秒以上の期間の間、軸受構成要素全体に拡散することになり、したがって均質なオーステナイトが形成される。したがって、表現表面下で十分な熱伝導が可能となり、その結果少なくとも一部が十分オーステナイト化するようにとは、表面の少なくとも一部において、均質なオーステナイトが形成されるのに十分な期間を意味するものである。均質なオーステナイトの形成を可能とすることによって、硬度が急激にではなく、表面下の深さに伴って緩やかに低減する移行領域を形成することが可能/容易になる。本発明の方法の一実施形態によれば、前記線に沿って求めた軸受構成要素の第2の領域における硬度は、1mm当たりHRC30未満、HRC25未満、HRC20未満、またはHRC15未満ずつ低減する。本発明の方法の一実施形態によれば、kは1である。本発明の別の実施形態によれば、kは0.1、0.2、0.3、0.4、0.5、0.6、0.7、0.8、0.9、1.1、1.2、1.3、1.4、1.5、1.6、1.7、1.8、または1.9である。軸受構成要素、および本発明による方法を参照しながら、本明細書を通して使用する場合、表現誘導コイルとは、1個または複数個の誘導コイルを意味するものであることに留意されたい。同じ手法で、または異なる手法で、例えば同じ周波数、または異なる周波数で動作する複数個の誘導コイルを、例えば、軸受構成要素の外面および/または内面の複数の部分、あるいは複数個の軸受構成要素の1つまたは複数の部分を同時に、または連続して加熱するために使用することができる。誘導コイルは、軸受構成要素の硬化させるべき1つまたは複数の部分、あるいは機械構成要素全体を取り囲むように配置することができる。本発明の方法の一実施形態において、誘導コイルを軸受構成要素から除去し、焼入れスプレイまたはリングなどの焼入れ装置を用いて、熱処理していた表面の少なくとも一部を直ちに焼入れする。本発明の方法の別の実施形態において、軸受構成要素を誘導コイルから除去し、焼入れスプレイまたはリングなどの焼入れ装置を用いて、熱処理していた表面の少なくとも一部を直ちに焼入れする。本発明の別の実施形態によれば、第1の領域は、表面から表面下深さ6mm、好ましくは表面下深さ1~4mmまで延在する。本発明の一実施形態によれば、軸受構成要素は、内輪または外輪のいずれかとすることができる。本発明の一実施形態によれば、軸受構成要素は、転動体、例えばころまたは玉とすることができる。さらなる実施形態によれば、ころは、球形、円筒形、テーパ形、円錐形、または円環形とすることができる。本発明の一実施形態によれば、ころは、孔または穴を備えることができる。本発明の一実施形態では、孔または穴を硬化させることができる。軸受構成要素は、例えばころ、平軸受、ブッシュ、ジャーナル軸受、スリーブ軸受、旋回軸受、または玉軸受もしくはころ軸受などの転動体軸受の少なくとも一部とすることができる。本発明のさらなる実施形態によれば、転がり軸受は、円筒ころ軸受、球面ころ軸受、円環ころ軸受、テーパころ軸受、円錐ころ軸受、または針状ころ軸受のいずれとすることができる。以下で、添付の概略図を参照しながら、非限定的な実施形態を用いて本発明をさらに説明する。図面は、原寸に比例して描かれたものではなく、分かりやすいように、特定の構成の寸法が誇張されていることに留意されたい。図1は、軸受鋼から製造された回転対称の軸受構成要素10、すなわち円筒ころの断面を概略的に示している。ころ10は、例えば、50CrMo4鋼で作成され、一様な円形断面が、その構成要素の中心を長手方向全体にわたって延在している。電磁誘導コイル14を用いて、ころ10の外面10a、10bの少なくとも一部を硬化させる。高周波電力源約1kHz~400kHzを用い、誘導コイル14を介して交流の大電流を駆動する。動作周波数と、電流浸透深さ、したがって硬度深さとの関係は反比例し、すなわち、周波数が低いほど、硬度深さは大きくなる。誘導コイル14に電流が流れると、非常に強くかつ迅速に変動する磁場が生じ、この強い交番磁場内に加熱すべき外面10a、10bの一部を配置する。外面10a、10bのその部分に渦電流が発生し、外面10a、10bのその部分において、抵抗により金属のジュール加熱が生じることになる。ころ10の外面10a、10bを、誘導加熱によってフェライト/オーステナイト変態温度以上まで加熱し、好ましくは、10~40秒の間、その温度で維持する。適正な電源を選択するために、加熱すべきころの表面積を計算することがまず必要である。表面積の計算を行った後、有限要素分析などの経験的計算、経験、および/または技術を用いて、必要となる電力密度、加熱時間、および発電機動作周波数を計算することができる。前記例示的な実施形態において、次いで誘導コイル14を除去し、焼入れスプレイまたはリングなどの焼入れ装置16を用いて、熱処理していた外面10a、10bの少なくとも一部を直ちに焼入れする。外面10a、10bの少なくとも一部は、例えば室温20~25°C、または0°C以下まで焼入れすることができる。焼入れ装置16は、水、オイル、またはポリマーベースのクエンチ剤を、加熱していた外面層10a、10bに供給し、それによってころ10のベース金属よりも硬いマルテンサイト組織を形成するように構成されている。ころ10の残りの微細組織は、熱処理による影響を本質的に受けないままであり、その物理的特性は、ころ10が機械加工されたバーの物理的特性となる。一例として、60~200kWの電源、周波数20~60kHz、好ましくは10~30kHzまたは15~20kHz、総加熱時間10~40秒、焼入れ速度および時間200l/分、ならびに焼入れ時間40~70秒をそれぞれ用いて、本発明による軸受構成要素を得ることができる。図2は、焼入れ実施中の焼入れ装置16の位置を示している。あるいは、ころ10の外面10a、10bの少なくとも1つの他の部分に、高周波焼入れ、火炎焼入れ、または他の任意の一般的な熱処理などの、別の表面硬化熱処理を施すことができることに留意されたい。さらに、この例示的な実施形態のころ10は、誘導コイル14に対して水平位置に示し、焼入れ装置16を水平に差し込んでいるが、ころ10は、いかなる位置にも向けることができることに留意されたい。誘導コイル14と焼入れ装置16とは、例えばころ10の同じ端部、または異なる端部から、定位置まで垂直に動かすものとすることができる。誘導コイル14を、例えば、定位置まで垂直に下げ、誘導コイル14を垂直に上げて引き抜いたときに、焼入れ装置を垂直に上げることもできる。図3は、熱処理後のころ10の長手方向断面を示している。ころ10の外面材料10a、10bの部分18は、電磁誘導コイル14を用いて高周波焼入れし、その後、焼入れ装置16を用いて直ちに焼入れすることによって生成されたマルテンサイト微細組織を備える。本発明による方法によって、硬度および微細組織の両点において目に見える移行ゾーンが形成されることになる。すなわち、外面材料10a、10bの熱処理した部分18は、ロックウェルでHRC55~75、好ましくはHRC59~63の範囲の硬度を有することができる。硬度が増した材料18の容積は、例えば、深さ6mmまで延在し得る。このようなころ10は、外面10a、10bの一部が高い摩耗、疲労、または引張応力を受けるいかなる用途にも使用することができる。図4は、表面硬化領域18を図3に示す矢印20の方向で半径方向に測定した、本発明の一実施形態による軸受構成要素の長手方向断面の硬度プロファイル22を示している。硬度プロファイル22は、硬度が、軸受構成要素10の外面10a、10bでの硬度Hsurface、例えば、HRC55~75の間、好ましくはHRC58~63の間の硬度にほぼ等しい第1の領域24を示している。硬度プロファイル22はまた、硬度が、軸受構成要素10の非硬化コア10cでの硬度Hcore、例えば、HRC15~30の間の硬度にほぼ等しい第3の領域26を含む。硬度プロファイル22はまた、前記第1の領域24と第3の領域26との間に第2の領域25を含み、この第2の領域25では、硬度プロファイルは、第1の領域24の硬度と第3の領域26の硬度との間での滑らかな移行を示し、すなわち、その硬度プロファイルは、硬度が急激にではなく、表面下の深さに伴って緩やかに低減する移行領域を示している。第1の領域24における硬度プロファイルは、平均硬度Y1を有し、第3の領域26における硬度プロファイルは、平均硬度Y3を有し、第2の領域における点と点との間、但し0<k<2、これらの点間で硬度プロファイルに線を引いた場合、前記線に沿って求めた軸受構成要素の第2の領域における硬度は、1mm当たりHRC50未満ずつ低減する。第1の領域24および第2の領域25の深さは、軸受構成要素10を使用すべき用途に依存して選択することができる。図4の破線は、軸受構成要素10の外面10a、10bでの硬度Hsurfaceと、軸受構成要素10の非硬化コア10cでの硬度Hcoreとの間で画然とした境界を有する硬度プロファイル30を示し、ここでは、硬度は、1mm当たりHRC50超ずつ低減している。図5は、本発明による方法を用いて得られ、硬度測定値ビッカース硬度試験または他の適切な任意の方法を用いて測定から求めた硬度プロファイル22を示している。これらの値は、軸受構成要素10の外面10a、10bでの硬度Hsurfaceを得るために、深さ0mmにまで外挿することができる。前記例示的な実施形態において、軸受構成要素10の表面下深さ6~8mmでの軸受構成要素10の硬度は、軸受構成要素10の非硬化コア10cでの硬度Hcoreとなると考えることができる。図6は、浸炭を用いて得られた硬度プロファイル24、一般的な高周波焼入れを用いて得られた硬度プロファイル26、および本発明による方法を用いて得られた硬度プロファイル22間の比較を示している。一般的な高周波焼入れの結果得られた硬度プロファイル26は、図4に示す第2の領域25に対応する移行領域で急激に低減していることが分かる。また、本発明による方法を用いて得られた硬度プロファイル22は、深さに伴ってはるかに緩やかに低減していることが分かる。誘導コイルおよび/または焼入れ装置を、固定した軸受構成要素に対して定位置まで動かすのではなく、軸受構成要素を、固定した誘導装置および/または焼入れ装置に対して定位置まで動かすこともできる。